(57)【特許請求の範囲】
【請求項１】
所定の篩目径の篩で篩分けされた後、コンベア上を移動する原料の粒度分布を測定する粒度分布測定装置であって、
粗粒の粒度分布を示す情報を取得する粗粒測定装置と、
細粒の粒度分布を示す情報を取得する細粒測定装置と、
前記粗粒の粒度分布を示す情報を用いて粗粒の粒度分布を算出し、
前記細粒の粒度分布を示す情報を用いて細粒の粒度分布を算出し、
前記粗粒の粒度分布と前記細粒の粒度分布とを用いて原料全体の粒度分布を算出する演算装置とを有し、
前記粗粒測定装置および前記細粒測定装置は、前記コンベアの上方に設置され、
前記演算装置は、予め求められた原料の粗粒の粒度分布および細粒の粒度分布をそれぞれ参照し、前記粗粒の粒度分布および前記細粒の粒度分布をそれぞれ異なる直線モデルを用いて校正して前記原料全体の粒度分布を算出する、原料の粒度分布測定装置。
【請求項２】
前記細粒の粒度分布を示す情報は原料の画像データであり、
前記画像データの輝度を平均した平均輝度を用いて前記細粒の粒度分布を算出する、請求項１に記載の原料の粒度分布測定装置。
【請求項３】
前記細粒測定装置は、前記原料からの反射光を分光して分光反射率を測定する分光測定部を備え、
前記細粒測定装置は、前記細粒の粒度分布を示す情報として複数の波長の分光反射率を取得し、
前記演算装置は、前記複数の波長の分光反射率を主成分分析または部分的最小２乗法（ＰＬＳ）して得られた予め定められた基底ベクトルのスコアを用いて前記細粒の粒度分布を算出する、請求項１に記載の原料の粒度分布測定装置。
【請求項４】
所定の篩目径の篩で篩分けされた後、コンベア上を移動する原料の粒度分布を測定する粒度分布測定方法であって、
粗粒の粒度分布を示す情報を取得する粗粒測定ステップと、
細粒の粒度分布を示す情報を取得する細粒測定ステップと、
前記粗粒測定ステップで取得された粗粒の粒度分布を示す情報を用いて粗粒の粒度分布を算出する粗粒の粒度分布算出ステップと、
前記細粒測定ステップで取得された細粒の粒度分布を示す情報を用いて細粒の粒度分布を算出する細粒の粒度分布算出ステップと、
前記粗粒の粒度分布と、前記細粒の粒度分布とを用いて、原料全体の粒度分布を算出する原料の粒度分布算出ステップとを有し、
前記原料の粒度分布算出ステップでは、予め求められた原料の粗粒の粒度分布および細粒の粒度分布をそれぞれ参照し、前記粗粒の粒度分布および前記細粒の粒度分布をそれぞれ異なる直線モデルを用いて校正して前記原料全体の粒度分布を算出する、原料の粒度分布測定方法。
【請求項５】
前記原料の粒度分布算出ステップでは、前記粗粒の粒度分布および前記細粒の粒度分布を直線モデルとし、前記直線モデルとした粗粒の粒度分布と、前記直線モデルとした細粒の粒度分布とを組み合わせて原料全体の粒度分布を算出する、請求項４に記載の原料の粒度分布測定方法。
【請求項６】
所定の篩目径の篩で篩分けされた後にコンベア上を移動し、容器内で積み重なった原料の空隙率を測定する空隙率測定装置であって、
前記原料は、粒径の大きい粗粒と、粒径の小さい細粒とを含み、
前記コンベア上を移動する前記原料の前記粗粒の粒度分布を測定する粗粒測定装置と、
前記コンベア上を移動する前記原料の前記細粒の粒度分布を測定する細粒測定装置と、
前記粗粒測定装置により測定された粗粒の粒度分布と、前記細粒測定装置によって測定された細粒の粒度分布とを用いて、前記容器内で積み重なった状態における前記原料の空隙率を算出する演算装置とを有し、
前記粗粒測定装置および前記細粒測定装置は、前記コンベアの上方に設置され、
前記演算装置は、予め求められた原料の粗粒の粒度分布および細粒の粒度分布をそれぞれ参照し、前記粗粒の粒度分布および前記細粒の粒度分布をそれぞれ異なる直線モデルを用いて校正して前記容器内で積み重なった状態における前記原料の空隙率を算出する、空隙率測定装置。
【発明の詳細な説明】
【技術分野】
【０００１】
本発明は、高炉などで使用する原料の粒度分布を測定する原料の粒度分布測定装置、粒度分布測定方法および空隙率測定装置に関する。
【背景技術】
【０００２】
鉱物などの原料を用いた高炉のような製造プロセスにおいて、炉内通気は、製造プロセスにおける重要な指標の一つになっており、この炉内通気を左右する要因の一つが原料の粒度分布である。従来は、定期的な原料のサンプリングと篩分析で原料の粒度分布を把握していた。しかしながら、篩分析は時間がかかるので、高炉操業へのリアルタイムな結果の反映が難しい。このため、高炉へ搬送される原料の粒度分布をリアルタイムに把握する技術が求められていた。
【先行技術文献】
【特許文献】
【０００４】
【特許文献１】特開２０１４−９２４９４号公報
【特許文献２】特開２０１５−１２４４３６号公報
【非特許文献】
【０００５】
【非特許文献１】山田、外４名、「大型高炉の装入物分布と通気性」、ＫＡＷＡＳＡＫＩ ＳＴＥＥＬ ＧＩＨＯ Ｖｏｌ．６（１９７４）Ｎｏ．１，ｐ．１６−３７
【発明の概要】
【発明が解決しようとする課題】
【０００６】
特許文献１に開示された測定方法は、粒状原料の粒度分布をリアルタイムに測定できるが、単一のカメラやレーザー距離計を用いているので、これらのセンサの分解能の制約で原料の細粒側の粒度分布の測定精度を確保できない。微量な細粉も高炉内の通気性に影響を及ぼすので、精度の高い測定が必要になる。【０００７】
特許文献２に開示された装入物検出装置は、装入物の水分量を検出することで装入物の粉率を測定する装置であるが、水分量と相関が高いのは、水分を介して付着した粒径の小さい装入物の粉率であり、粒径の大きい装入物の粒度を高精度に測定できない。【０００８】
本発明は、従来技術が抱える上記課題を鑑みてなされたものであり、その目的は、粗粒と細粒とを含む原料の粒度分布を高い精度で測定できる原料の粒度分布測定装置、粒度分布測定方法、および測定された粒度分布を用いて空隙率を測定する空隙率測定装置を提供することにある。
【課題を解決するための手段】
【０００９】
このような課題を解決する本発明の特徴は、以下の通りである。
（１）粗粒の粒度分布を示す情報を取得する粗粒測定装置と、細粒の粒度分布を示す情報を取得する細粒測定装置と、前記粗粒の粒度分布を示す情報を用いて粗粒の粒度分布を算出し、前記細粒の粒度分布を示す情報を用いて細粒の粒度分布を算出し、前記粗粒の粒度分布と前記細粒の粒度分布とを用いて原料全体の粒度分布を算出する演算装置とを有する、原料の粒度分布測定装置。
（２）前記細粒の粒度分布を示す情報は原料の画像データであり、前記画像データの輝度を平均した平均輝度を用いて前記細粒の粒度分布を算出する、（１）に記載の原料の粒度分布測定装置。
（３）前記細粒測定装置は、前記原料からの反射光を分光して分光反射率を測定する分光測定部を有し、前記細粒測定装置は、前記細粒の粒度分布を示す情報として複数の波長の分光反射率を取得し、前記演算装置は、前記複数の波長の分光反射率を主成分分析または部分的最小２乗法（ＰＬＳ）して得られた予め定められた基底ベクトルのスコアを用いて前記細粒の粒度分布を算出する、（１）に記載の原料の粒度分布測定装置。
（４）粗粒の粒度分布を示す情報を取得する粗粒測定ステップと、細粒の粒度分布を示す情報を取得する細粒測定ステップと、前記粗粒測定ステップで取得された粗粒の粒度分布を示す情報を用いて粗粒の粒度分布を算出する粗粒の粒度分布算出ステップと、前記細粒測定ステップで取得された細粒の粒度分布を示す情報を用いて細粒の粒度分布を算出する細粒の粒度分布算出ステップと、前記粗粒の粒度分布と、前記細粒の粒度分布とを用いて、原料全体の粒度分布を算出する原料の粒度分布算出ステップと、を有する原料の粒度分布測定方法。
（５）前記原料の粒度分布算出ステップでは、前記粗粒の粒度分布および前記細粒の粒度分布を直線モデルとし、前記直線モデルとした粗粒の粒度分布と、前記直線モデルとした細粒の粒度分布とを組み合わせて原料全体の粒度分布を算出する、（４）に記載の原料の粒度分布測定方法。
（６）容器内で積み重なった原料の空隙率を測定する空隙率測定装置であって、前記原料は、粒径の大きい粗粒と、粒径の小さい細粒とを含み、前記粗粒の粒度分布を測定する粗粒測定装置と、前記細粒の粒度分布を測定する細粒測定装置と、前記粗粒測定装置により測定された粗粒の粒度分布と、前記細粒測定装置によって測定された細粒の粒度分布とを用いて、前記容器内で積み重なった状態における前記原料の空隙率を算出する演算装置と、
を備える、空隙率測定装置。
（７）前記粗粒測定装置および前記細粒測定装置は、前記原料を容器へ搬送するコンベアの上方に設けられ、前記演算装置は、前記容器内で積み重なった状態における前記原料の空隙率を算出する、（６）に記載の空隙率測定装置。
（８）前記演算装置は、算出された前記粗粒の粒度分布および前記細粒の粒度分布が、予め篩を用いて測定された粗粒の粒度分布および細粒の粒度分布に一致するように校正する、（６）または（７）に記載の空隙率測定装置。
（９）前記演算装置は、粗粒の粒度分布を校正する検量線を用いて前記粗粒測定装置によって測定された前記粗粒の粒度分布を校正し、細粒の粒度分布を校正する検量線を用いて前記細粒測定装置によって測定された前記細粒の粒度分布を校正する、（８）に記載の空隙率測定装置。
【発明の効果】
【００１０】
本発明の原料の粒度分布測定装置を用いることで、粗粒と細粉を含む原料の粒度分布を高い精度で測定できる。さらに、原料の粒度分布測定装置は、粗粒の粒度分布と細粒の粒度分布とを空隙率算出モデルに基づいた空隙率変換を行なうことで高炉のような容器に装入されて積み重なった状態における原料の空隙率も測定できる。このような原料の粒度分布測定装置で、高炉内に装入されるコークスの粒度分布や空隙率をリアルタイムに測定し、高炉内の原料の状態を把握することで高炉内の原料の状態に対応した高炉操業が可能になり、これにより高炉操業の安定化に寄与できる。
【図面の簡単な説明】
【００１１】
【図１】図１は、本実施形態に係る原料の粒度分布測定装置の一例とその周辺の構成を示す模式図である。
【図２】図２は、平均輝度とコークス粉の粉率との関係を示すグラフである。
【図３】図３は、吸光度を用いて算出したコークス粉の推定粉率と実測粉率との関係を示すグラフである。
【図４】図４は、ＰＬＳを適用して得られたスコアから算出したコークス粉の推定粉率と実測粉率との関係を示すグラフである。
【図５】図５は、コークスの篩分析による粒度分布を示すグラフである。
【図６】図６は、コンベアによって搬送されるコークスを篩分析した篩目径の対数と篩下累積質量比率の正規確率との関係を示すグラフである。
【図７】図７は、篩分析による粒度分布の測定結果と、原料の粒度分布測定装置による粒度分布の測定結果を比較したグラフである。
【図８】図８は、篩分析による実測調和平均粒子径と、原料測定装置で算出された推定調和平均粒子径との関係を示すグラフである。
【発明を実施するための形態】
【００１２】
以下、高炉を用いた製造プロセスにおいて、コンベアによって搬送される高炉原料の１つであるコークスの粒度分布の測定を例に本発明の実施形態を説明する。図１は、本実施形態に係る原料の粒度分布測定装置の一例とその周辺の構成を示す模式図である。高炉に装入される原料であるコークス３０は、まず、ホッパ１２に貯留される。ホッパ１２から排出されたコークス３０は、篩１４で篩われて、篩１４の篩目径よりも小さい粒径の細粒が篩い落とされた後に、コンベア１６によって高炉（図示せず）に搬送される。しかしながら、篩１４を用いて篩う時間が限られていることから、コークス３０は、篩１４で篩い切れず、篩目径より大きいコークスに付着する篩１４の篩目径以下の細粒も含む。このため、コンベア１６によって搬送されるコークス３０は、篩１４の篩目径より大きい粗粒と、篩１４で篩い切れなかった篩目径以下の細粒とを含む。本実施形態において、篩１４の篩目径は、例えば、３５ｍｍである。高炉は、容器の一例である。
【００１３】
原料の粒度分布測定装置１０は、演算装置２０と、粗粒測定装置２２と、細粒測定装置２４とを備える。粗粒測定装置２２は、コンベア１６の上方に設けられる。粗粒測定装置２２は、粗粒測定ステップを実施して、コンベア１６によって搬送されるコークス３０の粗粒の粒度分布を示す情報をリアルタイムに取得する。細粒測定装置２４は、同じく、コンベア１６の上方に設けられる。細粒測定装置２４は、細粒測定ステップを実施して、コンベア１６によって搬送されるコークス３０の細粒の粒度分布を示す情報をリアルタイムに取得する。本実施形態において、コークス３０の粗粒は、篩１４の篩目径より大きい粒径の塊コークスであり、コークス３０の細粒は、篩１４の篩目径以下の粒径のコークス粉である。
【００１４】
演算装置２０は、例えば、演算部２６と格納部２８とを有するワークステーションやパソコン等の汎用コンピュータである。演算部２６は、例えば、ＣＰＵ等であって、格納部２８に保存されたプログラムやデータを用いて、粗粒測定装置２２および細粒測定装置２４の動作を制御する。演算部２６は、粗粒の粒度分布を示す情報および細粒の粒度分布を示す情報を取得し、これらを用いて粗粒および細粒を含むコークス３０の粒度分布を算出する。格納部２８には、粗粒測定装置２２および細粒測定装置２４を制御するためのプログラム、演算部２６における演算を実行するためのプログラム、当該プログラム実行中に使用する演算式等が予め格納されている。
【００１５】
本実施形態において、粗粒測定装置２２は、例えば、レーザー距離計である。レーザー距離計は、演算部２６の制御により、リアルタイムにレーザー距離計からコンベア１６上のコークス３０までの距離を測定する。レーザー距離計は、粗粒の粒度分布を示す情報としてレーザー距離計からコークス３０までの距離であるコークス３０のプロフィールデータを取得する。レーザー距離計は、コークス３０のプロフィールデータを演算装置２０に出力する。レーザー距離計は、コンベア１６の幅と同じ測定領域を有し、コンベア１６によって搬送されるコークス３０の全てを測定できることが好ましい。レーザー距離計は、コンベア１６によって搬送されるコークス３０を、例えば、搬送方向と直交方向にライン状にレーザーを走査して１０００〜１００００ライン／秒の周期で測定し、測定されたライン状のデータを時間方向に並べてコークス３０の二次元プロフィールデータとする。
【００１６】
演算部２６は、レーザー距離計からコークス３０の二次元プロフィールデータを取得すると、当該プロフィールデータに対してコークス３０の粒子分離処理を行う。粒子分離処理とは二次元プロフィールデータ内に映っている粒子をそれぞれ別々のものとして識別するための処理であり、例えば、公知のＷａｔｅｒｓｈｅｄアルゴリズムという処理方法で実施できる。演算部２６は、粒子分離処理によって分離されたコークス３０の粒径を、円形近似フィッティング法を用いて算出し、予め定められた粒径の範囲ごとに粒子数をカウントしてヒストグラム化してコークス３０の粗粒の粒度分布を算出する。演算部２６は、このような粗粒の粒度分布算出ステップを実施して、コークス３０の粗粒の粒度分布をリアルタイムに算出する。
【００１７】
コンベア１６上のコークス３０の層厚は、１００ｍｍ程度である。一般的に粒状物は、積み重ねられると粒度の大きい粒子が上層側に、粒度の小さい粒子が下層側に偏析する。コークス層においても同様にコークス３０は偏析し、コークス層の上層側には粒度の大きいコークスが多くなり、下層側には粒度の小さいコークスが多くなる。コークス３０のプロフィールデータを用いて算出された粒度分布は、コークス層の上層に存在するコークス３０の粒度分布であり、粒度の大きいコークスが多く分布した粒度分布になる。したがって、コークス３０のプロフィールデータを用いて算出された粒度分布は、実際の粒度分布より大きくなることが知られている。
【００１８】
この現象については、コークス層における偏析が経時で変化しないと仮定し、コークス３０の上層側の粒度分布と、層全体の粒度分布との差を予め篩分析により測定して格納部２８に格納しておき、演算部２６は、算出された粗粒の粒度分布を、格納部２８に格納された粒度分布の差を用いて補正してもよい。これにより、粗粒の粒度分布の測定精度が向上する。
【００１９】
細粒測定装置２４は、例えば、ストロボ照明を備えたカメラである。カメラは、演算部２６の制御により、予め定められた時間ごとにコークス３０を撮像し、細粒の粒度分布を示す情報としてコークス３０の画像データをリアルタイムに取得する。カメラは、当該画像データを演算部２６に出力する。カメラが備えるＣＣＤ、ＣＭＯＳ等の撮像センサは、コークス３０を撮像して画像データを生成する撮像部である。
【００２０】
演算部２６は、カメラから画像データを取得すると、１つの画像データの各画素の輝度（０〜２５５）を算術平均して平均輝度を算出する。格納部２８には、予め、平均輝度と、粒度１ｍｍ以下のコークス（以後、コークス粉と記載する場合がある）の粉率とが対応つけられた関係式が格納されており、演算部２６は、平均輝度と当該関係式を用いてコークス３０の細粒の粒度分布としてコークス粉の粉率を算出する。演算部２６は、このような細粒の粒度分布算出ステップを実施して、コークス３０の細粒の粒度分布をリアルタイムに算出する。コークス粉の粉率とは、全コークス質量に占めるコークス粉の質量割合を意味する。後述するように、篩１４の篩目径以下の粒径のコークスのほとんどが粒径１ｍｍ以下のコークス粉であるので、篩１４の篩目径以下の細粒の粒度分布は粒径１ｍｍ以下となるコークス粉の粉率で表すことができる。従って、コークス粉の粉率が測定できれば、篩１４の篩目径以下の細粒の粒度分布を測定できることになる。
【００２１】
図２は、平均輝度とコークス粉の粉率との関係を示すグラフである。図２において、縦軸はコークスを乾燥後篩分析して測定したコークス粉の実測粉率（質量％）であり、横軸はコークスを撮像して生成された画像データにおける各画素の輝度を算術平均した値である。
【００２２】
図２に示すように、コークス粉の粉率と平均輝度とは高い相関がある。このため、図２に実線で示した平均輝度とコークス粉の粉率との関係式を算出し、予め格納部２８に格納しておくことで、演算部２６は、平均輝度と上記関係式とを用いてコークス粉の粉率を算出できる。演算部２６は、粗粒の粒度分布と、平均輝度および上記関係式を用いて細粒の粒度分布を算出すると、これらを用いてコークス３０の粒度分布を算出する。
【００２３】
細粒測定装置２４として、コークス３０からの反射光を分光して分光反射率を測定する分光測定部を有する分光装置を用いてもよい。この場合に分光装置は、細粒の粒度分布を示す情報として、水の吸収波長の分光反射率と、当該波長を挟む水の吸収波長ではない２つのリファレンス波長の分光反射率をリアルタイムに取得する。分光装置は、例えば、１測定/秒以上の速度で分光反射率を取得し、当該３つの波長の分光反射率を演算部２６に出力する。
【００２４】
演算部２６は、取得した３つの波長の分光反射率と下記（１）式とを用いて水の吸収波長における吸光度を算出する。
【００２５】
Ｘ＝１−［λ２／｛α・λ１＋（１−α）・λ３｝］・・・（１）
但し、（１）式において、Ｘは水の吸収波長における吸光度であり、λ１、λ３はリファレンス波長の分光反射率であり、λ２は水の吸収波長の分光反射率であり、αは重みであり、３色比率演算時におけるαは０．５である。キャリブレーション時においては、λ１＝λ２＝λ３＝1でありＸ＝０となる。
【００２６】
上記（１）式に示すように、演算部２６は、水の吸収波長ではない２つのリファレンス波長の分光反射率に対する水の吸収波長の分光反射率の比率を計算した上で、水の吸収波長の分光反射率から水の吸収波長ではない２つの波長の分光反射率を減じることで、水の吸収波長における吸光度を算出する。
【００２７】
格納部２８には、水の吸収波長における吸光度とコークス粉の粉率とが対応つけられた関係式が格納されており、演算部２６は、算出した水の吸収波長における吸光度と当該関係式とから単回帰でコークス粉の粉率を算出する。このように、細粒測定装置２４として分光装置を用いた場合であっても、演算部２６は、コークス３０の細粒の粒度分布をリアルタイムに算出できる。
【００２８】
図３は、吸光度を用いて算出したコークス粉の推定粉率と実測粉率との関係を示すグラフである。図３において、縦軸はコークス粉の推定粉率（質量％）であり、横軸はコークスを乾燥後篩分析して測定したコークス粉の実測粉率（質量％）である。図３に示すように、吸光度から算出したコークス粉の推定粉率とコークスを篩分析して得られたコークス粉の実測粉率とに相関係数０．７３という高い相関関係が確認され、吸光度を用いてコークス粉の粉率が高い精度で算出できることが確認された。
【００２９】
さらに、細粒測定装置２４として分光装置を用いる場合において、分光装置は、細粒の粒度分布を示す情報として、可視光領域および赤外領域の９波長の分光反射率をリアルタイムに取得してもよい。この場合において分光装置が取得する分光反射率の波長は、例えば、波長の短い側から、青、緑、赤、１．３２μｍ、１．４６μｍ、１．６０μｍ、１．８０μｍ、１．９６μｍ、２．１０μｍである。分光装置は、当該９つの波長の分光反射率を演算部２６に出力する。青とは、４３５〜４８０ｎｍの範囲の波長であり、緑とは、５００〜５６０ｎｍの範囲の波長であり、赤とは、６１０〜７５０ｎｍの範囲の波長である。
【００３０】
演算部２６は、９つの波長の分光反射率を取得すると、格納部２８に格納されている演算式を用いて、予め定められた基底ベクトルのスコアを算出する。演算部２６は、当該スコアとコークス粉の粉率とが対応つけられた関係式とを用いて、コークス粉の粉率を算出する。ここで、予め定められた基底ベクトルのスコアとは、分光装置から取得した分光反射率を主成分分析して得られる９つの基底ベクトルのうち、コークス３０の粉率の変化に強い相関を示す基底ベクトルのスコアである。
【００３１】
格納部２８には、９つの波長の分光反射率からスコアを算出する演算式と、当該スコアとコークス粉の粉率とが対応つけられた関係式が格納されている。スコアを算出する演算式と、当該スコアとコークス粉の粉率との関係式は、以下の手順で算出される。
【００３２】
まず、分光装置を用いてコンベア１６によって搬送されるコークスの９つの波長の分光反射率を測定する。測定された９つの波長の分光反射率を主成分分析し、第１〜第９主成分における９つの基底ベクトルと、当該基底ベクトルから算出される９つのスコアを得る。次に、分光反射率を測定したコークスを採取し、当該コークスを篩分析して粒径１ｍｍ以下のコークス粉の粉率を実測する。粉率は、コークスを乾燥させた後、目開き１ｍｍの篩を用いて篩い、篩い前後のコークスの質量差の篩前の質量に対する割合として算出した。
【００３３】
この操作を粉率や含有水分量の異なるコークスを用いて実施して、それぞれ篩分析して得られた粉率と９つのスコアを１組としたデータを複数取得する。これら複数のデータのうち、９つのスコアを粉率が異なるコークス間で比較し、コークスの粉率の変化と強い相関を示すｎ個（ｎは９より小さい自然数）のスコアを特定する。スコアは、当該スコアの基底ベクトルを用いて算出できる。
【００３４】
スコアとコークス粉の粉率とが対応つけられた関係式は、例えば、コークス粉の粉率（Ｙ）を目的変数とし、特定されたｎ個のスコアを説明変数（Ｘ１、Ｘ２、・・・、Ｘｎ）とした回帰式である数式（２）である。
【００３５】
Ｙ＝ｅ＋ｆ１×Ｘ１＋ｆ２×Ｘ２＋・・・＋ｆｎ×Ｘｎ・・・数式（２）
但し、数式（２）において、ｅ、ｆ１、ｆ２、・・・、ｆｎは、回帰式のパラメータである。
【００３６】
コークス粉の粉率の変化と強い相関を示すｎ個のスコアを特定することで、粉率や含有水分量の異なるコークスの粉率と９つのスコアを１組としたデータから、粉率と特定したｎ個のスコアを１組としたデータをそれぞれ取得できるので、これらデータと最小二乗法を用いて、数式（２）のパラメータが算出できる。この数式（２）が、特定されたスコアとコークス粉の粉率とを対応づける関係式となる。
【００３７】
コークス３０の粉率の変化に強い相関を示すスコアを特定する際に、９つの波長の分光反射率を主成分分析する例を示したが、これに限らず、粉率と９つの波長の分光反射率を１組とした複数のデータを取得し、当該データに部分的最小２乗法（ＰＬＳ）を適用し、コークスの粉率に強い相関を示すスコアを直接的に求めてもよい。この場合において、コークスの粉率に強い相関を示すスコアを算出する演算式は、ＰＬＳによって求められたスコアの基底ベクトルから算出できる。粉率とスコアとの関係式は、数式（２）と同じ回帰式となる。数式（２）における回帰式のパラメータも、ＰＬＳによって求められたスコアと、粉率とを１組とした複数のデータと、最小二乗法により算出できる。
【００３８】
図４は、ＰＬＳを適用して得られたスコアから算出したコークス粉の推定粉率と実測粉率との関係を示すグラフである。図４において、横軸は実測粉率（質量％）であり、縦軸は推定粉率（質量％）である。実測粉率は、上述した方法と同じく、コークスを乾燥させた後、目開き１ｍｍの篩を用いて篩い、篩い前後のコークスの質量差の篩前の質量に対する割合として算出した。推定粉率は、コークスの粉率を目的変数とし、ＰＬＳを適用させて得られたコークスの粉率と強い相関を示す２つのスコアを説明変数とした回帰式で算出されたコークスの粉率である。図４に示すように、コークスの推定粉率と実測粉率とには強い相関が見られ、その相関係数はＲ＝０．７８であった。これらの結果から、ＰＬＳを適用して得られたスコアから算出することでも十分な精度でコークスの粉率が測定できることが確認された。
【００３９】
さらに、細粒測定部として、コークス３０にレーザーを照射し、散乱光が描く光強度分布パターンからコークス粉の粒度分布を測定できるレーザー散乱式粒度分布測定装置を用いてもよい。この場合において、レーザー散乱式粒度分布測定装置は、コークス粉の粒度分布をリアルタイム（３０秒ごと）に取得する。レーザー散乱式粒度分布測定装置は、当該コークス粉の粒度分布を演算部２６に出力する。
【００４０】
図５は、コンベア１６によって搬送されるコークス３０の篩分析による粒度分布を示すグラフである。図５の一点鎖線は、篩１４の篩目径を示す。篩１４の篩目径以下の細粒は篩１４で篩われることでコークス３０から除かれるので、一点鎖線より左側の篩目径未満の領域の細粒の比率は小さくなる。
【００４１】
図６は、コンベア１６によって搬送されるコークス３０を篩分析した篩目径の対数と篩下累積質量比率の正規確率との関係を示すグラフである。図６において、横軸はコークス３０を篩分析した篩目径の対数であり、縦軸はその篩目径におけるコークスの篩下累積質量比率を正規確率目盛でプロットしたものである。図６に示した例において、近似直線１がコークス３０の細粒の近似直線を示し、近似直線２がコークス３０の粗粒の近似直線を示し、一点鎖線は、篩１４の篩目径を示す。
【００４２】
図６に示すように、篩１４で篩われたコークス３０には、微量であるものの篩１４の篩目径以下の細粒のコークス３０も存在する。一点鎖線より左側の篩目径未満の領域の細粒のコークス３０は、コークス３０の粗粒に付着したコークス粉であり、篩１４の篩目径よりもその粒度は非常に小さい。そのため、篩１４の篩目径以下において、篩下累積質量比率は、コークス３０の粒度に対して増加していない。
【００４３】
一方、篩目径より大きい粗粒については、コークス３０の粒度に対して増加している。コークス３０の粗粒を破砕・粉砕された粒子と考えると、コークス３０の粗粒の累積篩上質量比率の分布は、ロジン・ラムラー分布により近似できることが知られている。これは粒子が自然に破砕・粉砕される場合、その粒度分布には規則性があることを示している。したがって、ロジン・ラムラー分布に従っていない図６に示す関係は、自然な破砕・粉砕とは異なる現象であるといえる。
【００４４】
図６に示すように、コークス３０の細粒における粒度と篩下累積質量比率の関係は、コークス３０の粗粒における粒度と篩下累積質量比率の関係と大きく異なり、篩目径の前後を境に、異なる２つの直線的な分布になることがわかった。本実施形態に係る粒度分布測定装置１０では、それぞれ異なる粗粒測定装置２２と細粒測定装置２４とを用いて、篩１４の篩目径以下の細粒の粒度分布を示す情報と、篩１４の篩目径より大きい粗粒の粒度分布を示す情報を別々に取得し、演算部２６は、これら情報を用いて、粗粒の粒度分布と細粒の粒度分布を算出する。演算部２６は、原料の粒度分布算出ステップを実施し、粗粒の粒度分布と細粒の粒度分布とを篩下累積質量比率で直線モデルとし、当該直線モデルを組み合わせることでコークス３０全体の粒度分布を算出する。
【００４５】
図７は、篩分析による粒度分布の測定結果と、原料の粒度分布測定装置による粒度分布の測定結果を比較したグラフである。図７において、横軸はコークスの篩目径の対数であり、縦軸はその篩目径におけるコークス３０の篩下累積質量比率を正規確率目盛でプロットしたものである。図７に示した原料測定装置の測定結果は、粗粒測定部としてレーザー距離計を用い、細粒測定部としてストロボ照明を備えたデジタルカメラを備える原料の粒度分布測定装置を用いて測定した結果である。
【００４６】
図７に示すように、篩分析によって測定されたコークス３０の篩下累積質量比率を示す丸プロットと、粒度分布測定装置１０によって測定されたコークス３０の篩下累積質量比率を示す三角プロットとが一致している。この結果から、本実施形態に係る粒度分布測定装置１０を用いて、コークス３０の粗粒の粒度分布と細粒の粒度分布とを別々に算出し、これらを篩下累積質量比率で組み合わせることでコークス３０の粒度分布を高い精度で測定できることが確認された。
【００４７】
演算部２６は、粗粒測定装置２２によって測定されたコークス３０の粗粒の粒度分布と、細粒測定装置２４によって測定されたコークス３０の細粒の粒度分布を、篩分析によって予め測定した既知のコークス３０の粒度分布に一致するように校正してもよい。演算部２６は、粗粒の粒度分布を校正する検量線を用いて、粗粒測定装置２２が測定した粗粒の粒度分布を校正し、細粒の粒度分布を校正する検量線を用いて、細粒測定装置２４が測定した細粒の粒度分布を校正してもよい。上述したように、コークス３０の細粒における粒度分布と篩下累積質量比率の関係は、コークス３０の粗粒における粒度分布と篩下累積質量比率の関係と大きく異なるので、演算部２６は、これらの結果を異なる直線近似でモデル化した検量線を用いて校正することで、より精度の高い粒度の測定が可能となる。
【００４８】
検量線の作成は、以下の手順で行なう。まず、粗粒測定装置２２および細粒測定装置２４を用いて、粗粒の粒度分布および細粒の粒度分布を測定し、粒度に対する篩下累積質量比率の値を２点以上算出する。この測定により算出された値を測定値１とする。次に、この測定を行なったコークス３０をサンプリングし、篩分析して粒度分布の測定を行なう。この測定により測定された値を測定値２とする。この測定を２回以上繰り返し行い、測定値１と測定値２の組み合わせを最低で２セット、より好ましくは１０セット以上取得する。
【００４９】
次に、篩１４の篩目径以下の細粒の篩下累積質量比率をｙｓとし、篩１４の篩目径より大きい粗粒の篩下累積質量比率をｙｌとし、図６と同様に、篩目径の大きさの対数を横軸（ｘ軸）に、その篩目径における篩下累積質量比率を正規確率目盛で縦軸（ｙ軸）にプロットした測定値１を直線で回帰すると下記数式（３）および数式（４）が得られる。
【００５０】
ｙｓ＝ａｓ１(ｘｓ-ＣS１)・・・数式（３）
ｙｌ＝ａl１(ｘｌ-Ｃｌ１)・・・数式（４）
上記数式（３）および数式（４）において、篩１４の篩目径（対数値）をｘｂとすると、ｘｓは、ｘｂ≧ｘｓとなる粒度を表し、ｘｌは、ｘｂ＜ｘｌとなる粒度を表し、ａｓ１、ＣS１、ａｌ１およびＣｌ１は求めるパラメータである。そして、数式（３）と細粒測定装置２４で測定された粒度分布と篩下累積質量比率の２点以上のデータを用いてａｓ１およびＣS１を算出する。同様に、数式（４）と粗粒測定装置２２で測定された粒度分布と篩下累積質量比率の２点以上のデータを用いてａｌ１およびＣｌ１を算出する。
【００５１】
篩１４の篩目径以下の細粒の篩下累積質量比率ｙｓおよび篩１４の篩目径より大きい粗粒の篩下累積質量比率ｙｌを、測定値２を用いて同様に直線で回帰すると、下記数式（５）および数式（６）が得られる。
【００５２】
ｙｓ＝ａｓ２(ｘｓ−ＣＳ２）・・・数式（５）
ｙｌ＝ａｌ２（ｘｌ−Ｃｌ２）・・・数式（６）
上記数式（５）および数式（６）において、篩１４の篩目径をｘｂとすると、ｘｓは、ｘｂ≧ｘｓとなる粒度を表し、ｘｌは、ｘｂ＜ｘｌとなる粒度を表し、ａｓ２、ＣＳ２、ａｌ２およびＣｌ２は求めるパラメータである。そして、数式（５）と篩分析で測定された粒度分布と篩下累積質量比率の２点以上のデータを用いてａｓ２およびＣＳ２を算出する。同様に、数式（６）と篩分析で測定された粒度分布と篩下累積質量比率の２点以上のデータと、を用いてａｌ２およびＣｌ２を算出する。
【００５３】
次に、数式（３）、数式（５）を用いて算出されたａｓ１とａｓ２、ＣＳ１とＣＳ２を直線で回帰すると下記数式（７）および数式（８）が得られ、数式（４）、数式（６）を用いて算出されたａｌ１とａｌ２、Ｃｌ１とＣｌ２を直線で回帰すると、下記数式（９）および数式（１０）が得られる。
【００５４】
ａｓ２＝Ｄａｓａｓ１＋Ｅａｓ・・・数式（７）
Ｃｓ２＝ＤｂｓＣｓ１＋Ｅｂｓ・・・数式（８）
ａｌ２＝Ｄａｌａｌ１＋Ｅａｌ・・・数式（９）
Ｃｌ２＝ＤｂｌＣｌ１＋Ｅｂｌ・・・数式（１０）
上記数式（７）〜（１０）において、Ｄａｓ、Ｅａｓ、Ｄｂｓ、Ｅｂｓ、Ｄａｌ、Ｅａｌ、Ｄｂｌ、Ｅｂｌはそれぞれ求めるパラメータである。これら数式（７）〜（１０）を用いて算出されたＤａｓ、Ｅａｓ、Ｄｂｓ、Ｅｂｓ、Ｄａｌ、Ｅａｌ、Ｄｂｌ、Ｅｂｌによって規定される直線が、直線近似でモデル化した検量線になる。細粒測定装置２４が粉率を測定する場合においては、数式（３）および数式（５）の式におけるａｓ１、Ｃｓ１およびａｓ２、Ｃｓ２の値が１点のデータからは決定できないという問題がある。その場合には、パラメータをｙ＝Ｃｓｌ、ｙ＝Ｃｓ２としａｓ１およびａｓ２を削減して、１点データでも対応付けできるようにしてもよい。特に、篩１４で篩われたコークス３０の細粒は、図６に示すように、粒度に対して篩下累積質量比率の値が変化しないので、パラメータａｓ１およびａｓ２を削減しても問題はない。
【００５５】
次に、検量線を用いた粒度分布の補正方法について説明する。コンベア１６によって搬送されるコークス３０を粗粒測定装置２２および細粒測定装置２４を用いて測定して測定値３を得る。篩１４の篩目径以下の細粒の篩下累積質量比率ｙｓおよび篩１４の篩目径より大きい粗粒の篩下累積質量比率ｙｌを、数式（３）〜（６）を求めた方法と同様に直線で回帰すると、下記数式（１１）および数式（１２）が得られる。
【００５６】
ｙｓ＝ａｓ３（ｘｓ−ＣＳ３）・・・数式（１１）
ｙｌ＝ａｌ３（ｘｌ−Ｃｌ３）・・・数式（１２）
上記数式（１１）および数式（１２）において、篩１４の篩目径をｘｂとすると、ｘｓは、ｘｂ≧ｘｓとなる粒度を表し、ｘｌは、ｘｂ＜ｘｌとなる粒度を表し、ａｓ３、Ｃｓ３、ａｌ３およびＣｌ３は求めるパラメータである。そして、数式（１１）と細粒測定装置２４で測定された粒度分布と篩下累積質量比率の２点以上のデータを用いてａｓ３およびＣｓ３を算出する。同様に、数式（１２）と粗粒測定装置２２で測定された粒度分布と篩下累積質量比率の２点以上のデータを用いてａｌ３およびＣｌ３を算出する。そして、算出したパラメータＤａｓ、Ｅａｓ、Ｄｂｓ、Ｅｂｓ、Ｄａｌ、Ｅａｌ、Ｄｂｌ、Ｅｂｌと、上記数式（１１）および数式（１２）を用いて算出したａｓ３、Ｃｓ３、ａｌ３およびＣｌ３と、下記数式（１３）〜（１６）を用いてａｓ４、ｂｓ４、ａｌ４およびｂｌ４を算出する。
【００５７】
ａｓ４＝Ｄａｓａｓ３＋Ｅａｓ・・・数式（１３）
Ｃｓ４＝ＤｂｓＣｓ３＋Ｅｂｓ・・・数式（１４）
ａｌ４＝Ｄａｌａｌ３＋Ｅａｌ・・・数式（１５）
Ｃｌ４＝ＤｂｌＣｌ３＋Ｅｂｌ・・・数式（１６）
上記数式（１３）〜（１６）から算出されたａｓ４およびＣｓ４を用いた数式（１７）が、細粒測定装置２４によって測定された粒度分布と篩下累積質量比率の関係を補正する数式であり、ａｌ４およびＣｌ４を用いた数式（１８）が、粗粒測定装置２２によって測定された粒度分布と篩下累積質量比率の関係を補正する数式になる。
【００５８】
ｙｓ＝ａｓ４（ｘｓ−ＣＳ４）・・・数式（１７）
ｙｌ＝ａｌ４（ｘｌ−Ｃｌ４）・・・数式（１８）
このように、演算部２６は、粗粒測定装置２２の粒度測定範囲の粒度分布を補正する検量線を用いて粗粒の粒度分布を補正し、細粒測定装置２４の粒度測定範囲の粒度分布を補正する検量線を用いて細粒の粒度分布を補正する。これにより、本実施形態に係る粒度分布測定装置１０は、コークス３０の粒度分布をより高い精度で測定できる。
【００５９】
図８は、篩分析による実測調和平均粒子径と、原料測定装置で算出された推定調和平均粒子径との関係を示すグラフである。図８において、横軸は粒度分布測定装置１０で測定されたコークス３０の推定調和平均粒径であり、縦軸は篩分析によって測定されたコークス３０の実測調和平均粒径である。図８に示した原料測定装置の測定結果は、粗粒測定装置としてレーザー距離計を備え、細粒測定装置としてストロボ照明を備えたデジタルカメラを備える原料測定装置を用いて測定した測定値を、上述した検量線を用いて補正した結果である。図８に示すように、篩分析により測定されたコークス３０の調和平均粒子径と、本実施形態に係る粒度分布測定装置１０を用いて測定されたコークス３０の調和平均粒子径とが一致していることがわかる。
【００６０】
次に、高炉内で積み重ねられたコークス３０の空隙率の算出方法について説明する。空隙率の算出は、本実施形態に係る粒度分布測定装置１０を用いて実施できる。本実施形態において、空隙率の測定は、例えば、粗粒と細粒とを別々に扱う佐藤、田口のモデル（非特許文献１）を用いて空隙率を算出する。但し、このモデルに限定するものではなく、他の空隙率を算出するモデルを採用してもよい。上記モデルによると、空隙率εは、下記の数式（１９）で算出できる。
【００６１】
【数１】
0006590072.tif 000002
【００６２】
上記数式（１９）において、ａ、ｂ、ｃ、ｄはパラメータであり、粒子の種類によって実験的に決定される量である。例えば、コークスの場合においては、ａ＝０．１５３、ｂ＝０．４１８、ｃ＝０．０１２２５、ｄ＝０．４１６である。Ｄｐは、調和平均粒径であり、Ｉｓｐは、以下の数式（２０）、数式（２１）および数式（２２）で定義される値である。
【００６３】
【数２】
0006590072.tif 000003
【００６４】
【数３】
0006590072.tif 000004
【００６５】
【数４】
0006590072.tif 000005
【００６６】
数式（２１）、（２２）において、Ｄｉは、各粒度の中心径であり、Ｗｉは、各粒度の篩下質量比率である。数式（２１）によって定義されるＩｐは、粒度分布の分散を表す量であり、細粒に比べて粗粒の影響が大きい量である。一方、数式（２２）によって定義されるＩｓは、比表面積の分散を表す量であり、細粒の影響が大きい量である。このように、上記モデルは、粗粒の粒度分布と細粒の粒度分布とを別々に測定できる粒度分布測定装置１０と親和性が高い。
【００６７】
これら数式（１９）〜（２２）が格納部２８に格納された本実施形態に係る粒度分布測定装置１０を空隙率測定装置とする。空隙率測定装置は、コンベア１６によって搬送されるコークス３０の粗粒の粒度分布と細粒の粒度分布を、別々の測定装置である粗粒測定装置２２と細粒測定装置２４とを用いてリアルタイムに測定し、粗粒の粒度分布と細粒の粒度分布を用いて高炉内で積み重ねられたコークス３０の空隙率をリアルタイムに測定できる。これにより、高炉のような製造プロセスにおいて、高炉内に装入されたコークス３０の状態をリアルタイムに把握しながら高炉の操業を行なうことができるので、高炉の安定操業に寄与できる。
【００６８】
当該測定値をそれぞれの測定範囲に対応した検量線を用いて校正することで、粗粒の粒度分布および細粒の粒度分布を高精度に測定でき、コークス３０の空隙率の測定精度も向上する。
【００６９】
本実施形態において、原料として、コンベア１６によって搬送されるコークス３０を例に説明したがこれに限られない。例えば、高炉に装入される原料の例であれば、コークスに代えて、塊鉱石であってもよく、焼結鉱であってもよい。さらに、これらが高炉に装入される前に、篩を用いて細粒を取り除く工程を有する場合に、さらに好適に適用できる。
【００７０】
本実施形態の粗粒測定装置２２としてレーザー距離計を用いた例を示したが、これに限られない。例えば、カメラと照明の組み合わせなど、コンベア１６上のコークス３０上面を観察でき、粗粒の粒度分布を測定できるものであれば、粗粒測定装置２２に用いることができる。さらに、本実施形態で説明した演算装置２０の機能の一部を、粗粒測定装置２２および細粒測定装置２４が実施してもよく、粗粒測定装置２２が粗粒の粒度分布を算出し、細粒測定装置２４が細粒の粒度分布を算出してもよい。
【００７１】
さらに、本実施形態において、粗粒の粒度分布を篩１４の篩目径より大きい粒径のコークス３０とし、細粒の粒度を篩１４の篩目径以下の粒径のコークス３０とした例を示した。しかしながら、粗粒および細粒の粒度分布を、粗粒測定装置２２の粒度分布の測定精度の高い範囲および細粒測定装置２４の粒度分布のうちの少なくとも一方の測定精度の高い範囲で定めてもよい。例えば、粗粒測定装置２２としてレーザー距離計を用いた場合においては、１０ｍｍ以上の粒度分布であれば高い精度で測定できるので、粗粒の粒度分布の範囲を１０ｍｍ以上とし、細粒の粒度分布の範囲を１０ｍｍ未満としてもよい。本実施形態においては、対数正規分布関数を用いて篩下累積質量比率を直線として表現した例を示したが、これに限らない。篩１４で篩われたコークスの粒度分布について、篩１４の篩目径の近傍を境に粗粒側と細粒側の粒度分布とが直線モデルとして表現できる別の関数を用いてもよい。
【符号の説明】
【００７２】
１０  粒度分布測定装置
１２  ホッパ
１４  篩
１６  コンベア
２０  演算装置
２２  粗粒測定装置
２４  細粒測定装置
２６  演算部
２８  格納部
３０  コークス
【図１】
0006590072.tif 000006
【図２】
0006590072.tif 000007
【図３】
0006590072.tif 000008
【図４】
0006590072.tif 000009
【図５】
0006590072.tif 000010
【図６】
0006590072.tif 000011
【図７】
0006590072.tif 000012
【図８】
0006590072.tif 000013